(57)【要約】【課題】良好な施工性及び鋼板に対する高い付着性を備えるポリマーセメントモルタル組成物を提供すること。【解決手段】セメントと、細骨材と、軽量骨材と、セメント用ポリマーとを含み、細骨材の含有量が、セメント１００質量部に対し、１００〜５００質量部であり、セメント用ポリマーの含有量が、セメント１００質量部に対し、固形分換算で５〜３７質量部であり、細骨材の粒度は、細骨材全量に対し、粒径が１．２ｍｍ以上５ｍｍ未満である粒子の質量割合が５０質量％以下であり、粒径が０．３ｍｍ未満である粒子の質量割合が１０〜８０質量％である、ポリマーセメントモルタル組成物。【選択図】なし【特許請求の範囲】
【請求項１】
セメントと、細骨材と、軽量骨材と、セメント用ポリマーとを含み、
前記細骨材の含有量が、前記セメント１００質量部に対し、１００〜５００質量部であり、
前記セメント用ポリマーの含有量が、前記セメント１００質量部に対し、固形分換算で５〜３７質量部であり、
前記細骨材の粒度は、前記細骨材全量に対し、粒径が１．２ｍｍ以上５ｍｍ未満である粒子の質量割合が５０質量％以下であり、粒径が０．３ｍｍ未満である粒子の質量割合が１０〜８０質量％である、ポリマーセメントモルタル組成物。
【請求項２】
カルシウムアルミネート類及び石膏類からなる速硬性混和材を更に含む、請求項１に記載のポリマーセメントモルタル組成物。
【請求項３】
前記速硬性混和材における前記カルシウムアルミネート類と前記石膏類との質量比率（［カルシウムアルミネート類の質量］：［石膏類の質量］）が３：７〜７：３である、請求項２に記載のポリマーセメントモルタル組成物。
【請求項４】
前記軽量骨材の含有量が、前記セメント１００質量部に対し、１〜２５質量部である、請求項１〜３のいずれか一項に記載のポリマーセメントモルタル組成物。
【請求項５】
請求項１〜４のいずれか一項に記載のポリマーセメントモルタル組成物と水とを含み、
前記水の含有量が、前記セメント１００質量部に対し、２５〜５０質量部である、ポリマーセメントモルタル。
【請求項６】
鋼材と、前記鋼材上に形成されたポリマーセメントモルタル層と、前記ポリマーセメントモルタル層上に形成されたコンクリート層とを備え、
前記ポリマーセメントモルタル層が、請求項５に記載のポリマーセメントモルタルの硬化体である、鋼コンクリート複合構造体。
【請求項７】
前記ポリマーセメントモルタル層の厚さが３〜１０ｍｍである、請求項６に記載の鋼コンクリート複合構造体。
【発明の詳細な説明】
【技術分野】
【０００１】
本発明は、ポリマーセメントモルタル組成物、ポリマーセメントモルタル及び鋼コンクリート複合構造体に関する。
【背景技術】
【０００２】
橋梁等では、従来のコンクリート床版に代わり、鋼板とコンクリートとが一体となっている合成床版が利用されることがある。合成床版は、耐久性が高く寿命が長い、下面が鋼板であるためコンクリートの剥落の危険がない、鉄筋コンクリート（ＲＣ）・プレキャスト（ＰＣ）床版よりも版厚を薄くできるといった利点がある。
【０００３】
しかしながら、通常、鋼板とコンクリートとは付着性が悪く、鋼板とコンクリートとの間にずれが生じる恐れがある。そのため、鋼板とコンクリートとのずれを抑制するため、ずれ止め等を設置するといった対策がとられている。
【０００４】
例えば、特許文献１には、床鋼板上に多数のＴ形リブが、それぞれウェブを介して互いに平行に配列されており、これらのＴ形リブは、ウェブを中心とするフランジの左右両側に、多数のコンクリート貫通孔が、フランジの長さ方向に沿って所定の間隔をおいて開設されるとともに、これらの貫通孔は、平面から見て互いに隣接する各Ｔ形リブフランジの長さ方向と直交する向きの同じ基準線上に揃うように開設されており、互いに隣接するＴ形リブフランジの間には、両端を直角方向に折り曲げて挿入端を設けたジベル鉄筋を、それぞれの挿入端が、一方のＴ形リブフランジの貫通孔と、隣接する他方のＴ形リブフランジの貫通孔とに挿通されるようにして、連結配列したことを特徴とする合成床版が開示されている。
【先行技術文献】
【特許文献】
【０００５】
【特許文献１】特開２００５−０６８８４４号公報
【発明の概要】
【発明が解決しようとする課題】
【０００６】
しかしながら、鋼板とコンクリートとのずれを抑制できたとしても、コンクリートの経年劣化や施工不良等によりひび割れが発生した場合、内部に水分や塩分が浸透して鋼板面に滞水が生じ、結果として鋼板が腐食する恐れがある。そこで、鋼板とコンクリートとの一体性を向上させつつ、鋼板を腐食から守ることが求められている。鋼板及びコンクリートの双方に対して高い付着性を示す材料として、セメントにポリマーを添加したポリマーセメントモルタルが検討されている。しかし、鋼板に対する付着性を高めようとするとポリマーセメントモルタルの粘性が高くなり、施工性が低下するといった課題があった。
【０００７】
従って、本発明は、良好な施工性及び鋼板に対する高い付着性を備えるポリマーセメントモルタル組成物、ポリマーセメントモルタル及びそれを用いた鋼コンクリート複合構造体を提供することを目的とする。
【課題を解決するための手段】
【０００８】
本発明者は、上記課題について鋭意検討を重ねた結果、セメント用ポリマー及び特定の粒度を有する細骨材の配合量を調整することで、良好な施工性と鋼板に対する高い付着性とを備えるポリマーセメントモルタル組成物が得られることを見出した。
【０００９】
すなわち、本発明は、以下の［１］〜［７］で示される。
［１］セメントと、細骨材と、軽量骨材と、セメント用ポリマーとを含み、細骨材の含有量が、セメント１００質量部に対し、１００〜５００質量部であり、セメント用ポリマーの含有量が、セメント１００質量部に対し、固形分換算で５〜３７質量部であり、細骨材の粒度は、細骨材全量に対し、粒径が１．２ｍｍ以上５ｍｍ未満である粒子の質量割合が５０質量％以下であり、粒径が０．３ｍｍ未満である粒子の質量割合が１０〜８０質量％である、ポリマーセメントモルタル組成物。
［２］カルシウムアルミネート類及び石膏類からなる速硬性混和材を更に含む、［１］に記載のポリマーセメントモルタル組成物。
［３］速硬性混和材におけるカルシウムアルミネート類と石膏類との質量比率（［カルシウムアルミネート類の質量］：［石膏類の質量］）が３：７〜７：３である、［２］に記載のポリマーセメントモルタル組成物。
［４］軽量骨材の含有量が、セメント１００質量部に対し、１〜２５質量部である、［１］〜［３］のいずれかに記載のポリマーセメントモルタル組成物。
［５］［１］〜［４］のいずれかに記載のポリマーセメントモルタル組成物と水とを含み、水の含有量が、セメント１００質量部に対し、２５〜５０質量部である、ポリマーセメントモルタル。
［６］鋼材と、鋼材上に形成されたポリマーセメントモルタル層と、ポリマーセメントモルタル層上に形成されたコンクリート層とを備え、ポリマーセメントモルタル層が、［５］に記載のポリマーセメントモルタルの硬化体である、鋼コンクリート複合構造体。
［７］ポリマーセメントモルタル層の厚さが３〜１０ｍｍである、［６］に記載の鋼コンクリート複合構造体。
【発明の効果】
【００１０】
本発明によれば、良好な施工性及び鋼板に対する高い付着性を備えるポリマーセメントモルタル組成物、ポリマーセメントモルタル及びそれを用いた鋼コンクリート複合構造体を提供することができる。
【図面の簡単な説明】
【００１１】
【図１】本発明の一実施形態に係る鋼コンクリート複合構造体を模式的に示す側面断面図である。
【発明を実施するための形態】
【００１２】
以下、本発明の一実施形態について詳細に説明する。
【００１３】
本実施形態のポリマーセメントモルタル組成物は、セメントと、細骨材と、軽量骨材と、セメント用ポリマーとを含む。
【００１４】
セメントは、種々のものを使用することができ、例えば、普通、早強、超早強、低熱及び中庸熱等の各種ポルトランドセメント；高炉スラグ、フライアッシュ又はシリカフュームを含む混合セメント；エコセメント等が挙げられる。セメントとしては、初期の強度発現性が更に増加するという観点から、早強ポルトランドセメントが好ましい。セメントは、一種を単独で用いてもよく、二種以上を併せて用いてもよい。
【００１５】
細骨材は、粒度が後述する要件を満たすものであれば種類は特に限定されず、川砂、珪砂、砕砂、寒水石、石灰石砂、スラグ骨材等が挙げられる。これらの細骨材は、一種を単独で用いてもよく、二種以上を併せて用いてもよい。
【００１６】
細骨材の含有量は、セメント１００質量部に対し、１００〜５００質量部である。細骨材の含有量が上記範囲外であると、良好な施工性と鋼板に対する高い付着性とを両立することが難しくなる。より良好な施工性及び鋼板に対するより高い付着性が得られやすいという観点から、細骨材の含有量は、セメント１００質量部に対し、１１０〜４５０質量部であることが好ましく、１３０〜４４０質量部であることがより好ましい。
【００１７】
細骨材の粒度は、細骨材全量に対し、粒径が１．２ｍｍ以上５ｍｍ未満である粒子の質量割合が５０質量％以下であり、粒径が０．３ｍｍ未満である粒子の質量割合が１０〜８０質量％である。粒径が１．２ｍｍ以上５ｍｍ未満である粒子及び粒径が０．３ｍｍ未満である粒子の質量割合が上記範囲外であると、良好な施工性及び鋼板に対する高い付着性が得られにくい。より良好な施工性及び鋼板に対するより高い付着性が得られやすいという観点から、粒径が１．２ｍｍ以上５ｍｍ未満である粒子の質量割合が、細骨材全量に対し、４５質量％以下であることが好ましく、４０質量％以下であることがより好ましい。また、同様の観点から、粒径が０．３ｍｍ未満である粒子の割合が、細骨材全量に対し、１５〜７０質量％であることが好ましく、１８〜６５質量％であることがより好ましい。粒径が０．３ｍｍ以上１．２ｍｍ未満である粒子の質量割合は、特に限定されないが、より良好な施工性及び鋼板に対するより高い付着性が得られやすいという観点から、細骨材全量に対し、２０〜９０質量％であることが好ましく、３０〜８５質量％であることがより好ましく、３５〜８２質量％であることが最も好ましい。
【００１８】
本明細書において、細骨材の粒度は、細骨材全量をふるい分けし、５ｍｍふるいを通過し、１．２ｍｍふるい残留分を粒径が１．２ｍｍ以上５ｍｍ未満である粒子とし、１．２ｍｍふるいを通過し、０．３ｍｍふるい残留分を粒径が０．３ｍｍ以上１．２ｍｍ未満である粒子とし、０．３ｍｍふるい通過分を０．３ｍｍ未満である粒子とする。
【００１９】
軽量骨材は、特に限定されるものではなく、例えば、黒曜石、真珠岩等を焼成発泡させた無機系発泡性骨材であるパーライト、火力発電所で発生するフライアッシュバルーン、発泡ガラス粒（ガラスバルーン）等が挙げられる。軽量骨材は、通常用いられる粒径５ｍｍ未満のもの（５ｍｍふるい通過分）を使用することが好ましい。軽量骨材は、一種を単独で用いてもよく、二種以上を併せて用いてもよい。軽量骨材は、例えば、かさ比重（ｋｇ／Ｌ）が０．１〜０．８のものが好ましく、０．１５〜０．６のものがより好ましい。軽量骨材のかさ比重が上記範囲内であれば、軽量化の効果が得られやすく、モルタルとした際の流動性が低下しにくい。
【００２０】
軽量骨材の含有量は、セメント１００質量部に対し、１〜２５質量部であることが好ましく、１．５〜１５質量部であることがより好ましく、２〜１０質量部であることが最も好ましい。軽量骨材の含有量が上記範囲内であれば、モルタルとした際により良好な施工性が得られやすい。
【００２１】
セメント用ポリマーは、ＪＩＳ  Ａ  ６２０３：２０１５「セメント混和用ポリマーディスパージョン及び再乳化形粉末樹脂」に規定されるポリマーが好ましい。このようなセメント用ポリマーとしては、ポリマーディスパージョン、再乳化形粉末樹脂等が挙げられる。ポリマーディスパージョンとしては、スチレンブタジエンゴム（ＳＢＲ）等の合成ゴム系；天然ゴム系；ゴムアスファルト系；エチレン酢酸ビニル系；アクリル酸エステル系；樹脂アスファルト系等が挙げられる。ポリマーディスパージョンは、中でも、合成ゴム系、エチレン酢酸ビニル系及びアクリル酸エステル系が好ましく、具体的には、合成ゴムラテックス、ポリアクリル酸エステル、エチレン酢酸ビニルがより好ましい。再乳化形粉末樹脂としては、スチレンブタジエンゴム等の合成ゴム系；アクリル酸エステル系；エチレン酢酸ビニル系；酢酸ビニル／バーサチック酸ビニルエステル；酢酸ビニル／バーサチック酸ビニル／アクリル酸エステル等が挙げられる。セメント用ポリマーとしては、ポリマーディスパージョンを用いてもよく、再乳化形粉末樹脂を用いてもよく、ポリマーディスパージョン及び再乳化形粉末樹脂を併用してもよい。
【００２２】
セメント用ポリマーの中でも、コンクリートとの付着性がより向上するという観点から、スチレンブタジエンゴムのポリマーディスパージョン及び／又は再乳化粉末樹脂が好ましい。スチレンブタジエンゴムは、スチレン及びブタジエンを共重合した合成ゴムの一種であり、スチレン含有量や加硫量により品質を適宜調整することができる。セメント混和用としては、安定性や付着性を向上させるという観点から、結合スチレン量が５０〜７０質量％のものが多く使用されている。セメント用ポリマーは、一種を単独で用いてもよく、二種以上を併せて用いてもよい。
【００２３】
セメント用ポリマーの含有量は、セメント１００質量部に対し、固形分換算で５〜３７質量部である。セメント用ポリマーの含有量が上記範囲外であると、良好な施工性及びコンクリートや鋼板に対する高い付着性が得られにくい。より良好な施工性及びコンクリートや鋼板に対するより高い付着性が得られやすいという観点から、セメント用ポリマーの含有量は、８〜３５質量部であることが好ましく、１０〜３４質量部であることがより好ましい。
【００２４】
本実施形態のポリマーセメントモルタル組成物は、カルシウムアルミネート類及び石膏類からなる速硬性混和材を含んでもよい。初期の強度発現性をより確保しやすいという観点から、速硬性混和材の含有量は、セメント１００質量部に対し、１０〜６５質量部であることが好ましく、１５〜６０質量部であることがより好ましく、２０〜５５質量部であることが最も好ましい。
【００２５】
速硬性混和材におけるカルシウムアルミネート類と石膏類との質量比率（［カルシウムアルミネート類の質量］：［石膏類の質量］）は３：７〜７：３であることが好ましく、４：６〜６：４であることがより好ましい。速硬性混和材におけるカルシウムアルミネート類と石膏類との質量比率が上記範囲内であれば、吹付け施工に際してダレを抑制しやすく、且つ早期により付着強度を確保しやすい。
【００２６】
カルシウムアルミネート類としては、ＣａＯをＣ、Ａｌ２Ｏ３をＡ、Ｎａ２ＯをＮ、及びＦｅ２Ｏ３をＦとして表したとき、Ｃ３Ａ、Ｃ２Ａ、Ｃ１２Ａ７、ＣＡ、又はＣＡ２等と表示される鉱物組成を有するカルシウムアルミネート、Ｃ４ＡＦ等と表示されるカルシウムアルミノフェライト、カルシウムアルミネートにハロゲンが固溶又は置換したＣ３Ａ３・ＣａＦ２やＣ１１Ａ７・ＣａＦ２等と表示されるカルシウムフルオロアルミネートを含むカルシウムハロアルミネート、Ｃ８ＮＡ３やＣ３Ｎ２Ａ５等と表示されるカルシウムナトリウムアルミネート、カルシウムリチウムアルミネート、アルミナセメント、並びにＣ３Ａ３・ＣａＳＯ４等と表示されるカルシウムサルホアルミネートを総称するものである。このカルシウムアルミネート類は、結晶質のもの、非結晶質のもの、非晶質及び結晶質が混在したもののいずれも使用可能である。カルシウムアルミネート類は、一種を単独で用いてもよく、二種以上を併せて用いてもよい。カルシウムアルミネート類の粉末度は、初期強度発現性をより向上させるという観点から、ブレーン比表面積で３０００ｃｍ２／ｇ以上であることが好ましく、５０００ｃｍ２／ｇ以上であることがより好ましい。また、カルシウムアルミネート類の粉末度は、ブレーン比表面積で８０００ｃｍ２／ｇ以下であることが好ましい。
【００２７】
石膏類としては、例えば、無水石膏、半水石膏、二水石膏等が挙げられる。石膏類としては、強度発現性を更に向上させるという観点から、無水石膏が好ましい。石膏類は、一種を単独で用いてもよく、二種以上を併せて用いてもよい。
【００２８】
本実施形態のポリマーセメントモルタル組成物は、減水剤を含んでもよい。減水剤は、高性能減水剤、高性能ＡＥ減水剤、ＡＥ減水剤及び流動化剤を含む。このような減水剤としては、ＪＩＳ  Ａ  ６２０４：２０１１「コンクリート用化学混和剤」に規定される減水剤が挙げられる。減水剤としては、例えば、ポリカルボン酸系減水剤、ナフタレンスルホン酸系減水剤、リグニンスルホン酸系減水剤、メラミン系減水剤、アクリル系減水剤が挙げられる。これらの中では、ナフタレンスルホン酸系減水剤が好ましい。減水剤は、一種を単独で用いてもよく、二種以上を併せて用いてもよい。
【００２９】
減水剤の含有量は、セメント１００質量部に対し、０．５〜７．５質量部であることが好ましく、１〜５質量部であることがより好ましく、１．５〜３質量部であることが最も好ましい。減水剤の含有量が上記範囲内であれば、モルタルとした際により良好な施工性が得られやすく、圧縮強度も向上しやすい。
【００３０】
本実施形態のポリマーセメントモルタル組成物は、凝結遅延剤を含んでもよい。凝結遅延剤を含むことで、夏場等ポリマーセメントモルタルの練り上り温度が高くなる場合においても、可使時間を確保しやすい。凝結遅延剤としては、例えば、クエン酸、グルコン酸、リンゴ酸、酒石酸等の有機酸又はその塩；ホウ酸、ホウ酸ナトリウム等のホウ酸塩、リン酸塩、アルカリ金属炭酸塩、アルカリ金属重炭酸塩等の無機塩；糖類が挙げられる。これらの中でも、クエン酸、クエン酸塩、酒石酸、酒石酸塩、アルカリ金属炭酸塩が好ましい。凝結遅延剤は、粉体であってもよく、液状体（例えば、水溶液、エマルジョン、懸濁液の形態）であってもよい。凝結遅延剤は、一種を単独で用いてもよく、二種以上を併せて用いてもよい。
【００３１】
凝結遅延剤の含有量は、セメント１００質量部に対し、０．１〜７．５質量部であることが好ましく、０．３〜５質量部であることがより好ましく、０．５〜３．５質量部であることが最も好ましい。凝結遅延剤の含有量が上記範囲内であれば、可使時間を更に確保しやすく、初期強度発現性が低下しにくい。
【００３２】
本実施形態のポリマーセメントモルタル組成物には、本発明の効果が損なわれない範囲で各種混和剤（材）を配合してもよい。混和剤（材）としては，例えば、消泡剤、防水剤、防錆剤、収縮低減剤、増粘剤、保水剤、顔料、撥水剤、白華防止剤、繊維、膨張材、促進剤が挙げられる。
【００３３】
本実施形態のポリマーセメントモルタル組成物を製造する方法は、特に限定されず、例えば、Ｖ型混合機等の重力式ミキサー、ヘンシェル式ミキサー、噴射型ミキサー、リボンミキサー、パドルミキサー等のミキサーにより混合することで製造することができる。
【００３４】
本実施形態のポリマーセメントモルタル組成物は、水と混合してモルタルとして調製することができ、その水の含有量は用途に応じて適宜調整すればよい。水の含有量は、セメント１００質量部に対し、２５〜５０質量部であることが好ましく、２５〜４５質量部であることがより好ましく、３０〜４２質量部であることが最も好ましい。水の含有量が上記範囲内であれば、より流動性を確保しやすく、材料分離の発生、硬化体の収縮の増加及び初期強度発現性の低下を抑制しやすい。
【００３５】
本実施形態のポリマーセメントモルタルの調製は、通常のポリマーセメントモルタルと同様の混練器具を使用することができ、特に限定されるものではない。混練器具としては、例えば、ホバートミキサ、ハンドミキサ、傾胴ミキサー、強制２軸ミキサーを用いることができる。
【００３６】
本実施形態のポリマーセメントモルタル組成物及びポリマーセメントモルタルは、ダレが少ない良好な吹付性やコテ塗りもしやすい良好なコテ塗り性といった施工性に優れており、且つ、コンクリートや鋼板への付着性も良好なものである。そのため、このようなポリマーセメントモルタル組成物及びこれを用いて調製したポリマーセメントモルタルは、例えば、コンクリート構造体、道路等の補修・補強材料等だけでなく、鋼板等を利用した鋼コンクリート複合構造体の補修・補強材料として用いることもできる。本実施形態のポリマーセメントモルタル組成物及びポリマーセメントモルタルの使用方法は適宜選択することができ、例えば、凹部にコテで充填する方法、充填後バイブレーター等で均した後にコテで仕上げる方法、補修箇所に吹付ける方法等が選択できる。
【００３７】
次に、本発明の一実施形態の鋼コンクリート複合構造体について、図面を参照しながら詳細に説明する。図面の便宜上、図面の寸法比率は説明のものと必ずしも一致しない。
【００３８】
図１は、本実施形態の鋼コンクリート複合構造体を模式的に示す側面断面図である。本実施形態に係る鋼コンクリート複合構造体１０は、鋼材１と、鋼材１上に形成されたポリマーセメントモルタル層２と、ポリマーセメントモルタル層２上に形成されたコンクリート層３とを備える。
【００３９】
鋼材１は、特に限定されるものではなく、ＪＩＳ  Ｇ  ３１０１：２０１５に定める一般構造用圧延鋼材等が挙げられる。鋼材１の表面にはブラスト処理等の前処理を施してもよい。
【００４０】
ポリマーセメントモルタル層２は、上述した本実施形態のポリマーセメントモルタルを硬化させたものである。ポリマーセメントモルタル層２の厚さは、付着性を十分に確保でき、施工管理がしやすい傾向にあるという観点から、３〜１０ｍｍであることが好ましい。
【００４１】
コンクリート層３は、特に限定されるものではなく、普通コンクリート、早強コンクリート、特殊コンクリート（膨張コンクリート、繊維コンクリート）等が挙げられる。コンクリート層３の厚さは、構造物の耐久性が更に優れるという観点から、５０〜２００ｍｍであることが好ましい。
【実施例】
【００４２】
以下、実施例を挙げて本発明を詳細に説明するが、本発明はこれに限定されるものではない。
【００４３】
実施例で用いる材料は以下のとおりである。
セメント：早強ポルトランドセメント（ＨＣ）
速硬性混和材：カルシウムアルミネートと無水石膏との質量比率が６：４である速硬性混和材（ＡＣ）
細骨材：珪砂（Ｓ）
軽量骨材：パーライト（かさ比重０．２３ｋｇ／Ｌ）
セメント用ポリマー：ＳＢＲ系エマルジョン（Ｐ）
減水剤：ナフタレンスルホン酸系減水剤
凝結遅延剤：クエン酸
水：上水道（Ｗ）
【００４４】
［ポリマーセメントモルタル組成物の配合設計］
セメント１００質量部に対し、速硬性混和材、細骨材、セメント用ポリマー（固形分換算）を表１に示す割合とし、軽量骨材を５質量部、減水剤を２質量部、凝結遅延剤を０．５質量部として配合設計した。
【００４５】
［ポリマーセメントモルタルの作製］
２０℃環境下において、セメント用ポリマー（ポリマーディンスパージョン）を１０Ｌの円筒容器に添加し、表１に示す配合で設計したポリマーセメントモルタル組成物の各材料及び水を添加し、ハンドミキサで６０秒混練してポリマーセメントモルタルを約３Ｌ作製した。
【００４６】
【表１】
2020158314.tif 000002
【００４７】
[評価方法］
各項目について以下の方法で評価した。評価結果を表２に示す。
・吹付性
木製パネル（縦９００ｍｍ×横１８００ｍｍ×高さ１２ｍｍ）を垂直に設置し、モルタルガンを用いてポリマーセメントモルタルを吐出圧０．４ＭＰａで吹付け、吹付性を評価した。モルタルガンの詰まり等なく吹付けができ、且つモルタル厚５ｍｍまでダレを生じずに吹付けができたものを良好（○）、さらに１０ｍｍまで吹付けができたものを最も良好（◎）と評価し、それ以外のものは不良（×）と評価した。
・コテ塗り性
木材（縦３００ｍｍ×横３００ｍｍ×高さ１２ｍｍ）にポリマーセメントモルタルを打設し、モルタル厚が５ｍｍになるようコテ均しを行い、コテ塗り性を評価した。平滑にコテ塗りすることが困難なものは不良（×）と評価し、それ以外、問題なくコテ塗りができたものは良好（○）と評価した。
・付着強度
表面をブラスト処理した鋼板（縦３００ｍｍ×横３００ｍｍ×高さ６ｍｍ）を平地に設置し、ポリマーセメントモルタルを厚さ５ｍｍで吹付け、材齢２８日まで気中養生した。硬化後、モルタルを材齢２８日まで養生させ、グラインダーで４０×４０ｍｍに切断し、簡易型引張試験機にて付着強度を測定した。付着強度が１．０Ｎ／ｍｍ２を超えるものを良好と判断した。
【００４８】
【表２】
2020158314.tif 000003
【００４９】
Ｎｏ．１〜１４のサンプルのうち、Ｎｏ．１、７及び９のサンプルについて、吹付けの厚さを３ｍｍ及び１０ｍｍに変えて付着強度試験を行った。試験結果を表３に示す。
【００５０】
【表３】
2020158314.tif 000004
【符号の説明】
【００５１】
１：鋼材、２：ポリマーセメントモルタル層、３：コンクリート層、１０：鋼コンクリート複合構造体
【図１】
2020158314.tif 000005